FR 2719156 A1 19951027 FR 9413972 A 19941122 1 2719156 SOURCE D'ELECTRONS A MICROPOINTES, LES MICROPOINTES COMPORTANT DEUX PARTIES DESCRIPTION La présente invention se rapporte d'une manière générale aux systèmes cathodiques émissifs utilisant l'émission électronique par effet de champ tels que par exemple ceux des écrans plats matriciels utilisés pour l'affichage d'images. Un tel système émissif à micropointes et son procédé de fabrication sont décrits en détail par exemple dans le document FR-A-2 593 953 du 24/01/1986. On commencera d'abord par rappeler la technique connue de fabrication de telles micropointes dans une structure de ce genre, telle qu'elle ressort du document précité en se référant aux figures 1, 2 et 3 ci-jointes. La figure 1 montre une structure comprenant sur un substrat 6 surmonté d'un isolant 7, un système de conducteurs cathodiques 8 et une couche conductrice (qui après gravure, forme les grilles 10a), superposés avec un isolant intermédiaire 12 et une couche par exemple de nickel 23 déposée en surface pour servir de masque lors des opérations de réalisation des micropointes. Cette couche 23 de nickel, la couche conductrice et l'isolant 12 sont percés de trous 16, dans le fond desquels il s'agit de venir déposer les futures micropointes constituées d'un métal conducteur en liaison électrique directe ou indirecte par l'intermédiaire d'une couche résistive avec l'électrode cathodique 8. Pour la réalisation des micropointes, on s'y prend de la façon suivante, en se référant à la figure 2. On commence d'abord par effectuer par exemple le dépôt d'une couche en molybdène 18a sur l'ensemble de 2 2719156 la structure. Cette couche 18a présente une épaisseur environ de 1,8 in. Elle est déposée sous incidence normale par rapport à la surface de la structure; cette technique de dépôt permet d'obtenir des cônes 18 en molybdène logés dans les trous 16 ayant une hauteur de 1,2 à 1,5 pim. On réalise ensuite la dissolution sélective de la couche de nickel 23 par un procédé électrochimique de façon à dégager, comme représenté sur la figure 3, les grilles par exemple en niobium 10a perforées et à faire apparaître les micropointes 18 émettrices d'électrons. A quelques variantes technologiques près, la méthode connue ainsi décrite en se référant aux figures 1, 2 et 3 est toujours celle que l'on applique jusqu'à ce jour pour réaliser les micropointes des systèmes à cathode émissive. Malheureusement, les micropointes ainsi obtenues présentent certains défauts. Ces défauts proviennent d'abord du fait que la méthode précédente permet difficilement l'obtention de micropointes dont la forme soit reproductible d'une pointe à l'autre et/ou d'une cathode (ou source) à l'autre, surtout sur de grandes surfaces lors d'une production en série. Ils proviennent également du fait que, d'autre part, les micropointes obtenues sont loin d'avoir toujours la forme conique parfaite que l'on a représentée sous la référence 18 sur les figures 2 et 3. Le plus souvent en effet, elles ont des inégalités de forme et une majorité a un rayon de courbure beaucoup trop élevé, ce qui leur donne un profil en dôme tel qu'on peut le voir sur la figure 4. Ce profil en dôme diminue notamment leur émissivité d'une façon considérable, c'est-à- dire la densité de courant émise pour une tension grille micropointe déterminée. 3 2719156 D'autre part, la réalisation de la cathode nécessite au moins une étape de photolithographie intervenant après la réalisation des pointes notamment la gravure de la couche conductrice pour la définition des bandes conductrices formant les grilles 10a. Cette étape crée des risques de pollution importants sur les pointes (résidus organiques, traces de nettoyage,...). Or, l'émissivité d'une pointe varie de façon exponentielle avec la forme de la pointe et son état de surface. Dans ces conditions, seule une faible proportion des micropointes assure le courant électronique du système; de ce fait, l'effet de moyenne joue mal et l'émission n'est pas uniforme sur l'ensemble de la cathode. Selon la demande de brevet EP -434330, il est connu de faire une attaque des pointes après leur fabrication de façon à affiner leur rayon de courbure. Mais ce procédé ne permet pas d'obtenir des micropointes de rayon de courbure suffisamment uniforme sur l'ensemble de la cathode. Une solution consiste en un procédé de réalisation d'une source d'électrons à micropointes comportant un système de conducteurs cathodiques, de grilles superposées avec un isolant intermédiaire, et de micropointes, les grilles étant géométriquement comprises entre un plan inférieur et un plan supérieur, caractérisé en ce que l'on soumet les micropointes à: - une première étape de nettoyage, puis à: - une étape d'affinage par gravure superficielle En d'autres termes, après la fabrication des micropointes, telle qu'elle est expliquée par exemple dans le document FR-A-2 593 953, Il est possible de réaliser, dans un premier temps une première étape de 4 2719156 nettoyage qui permet d'uniformiser l'état de surface et, dans un deuxième temps, une étape d'affinage qui consiste en une gravure complémentaire pour donner aux micropointes un profil aussi proche que possible de l'idéal souhaité, c'est-à-dire avec un rayon de courbure aussi faible que possible (inférieur à quelques dizaines de nanomètres). En pratique, cette optimisation consiste en la recherche, pour les micropointes, d'un profil se rapprochant le plus possible d'un cône à pointe effilée, autrement dit en la recherche d'un effet de pointes augmenté pour garantir une amplitude importante du champ électrique. L'attaque superficielle des micropointes est effectuée sur une épaisseur de quelques dizaines à quelques milliers d'Angstrôms. L'un des avantages de ce procédé est qu'il s'applique au traitement de très grandes surfaces émissives, telles qu'on en rencontre précisément dans les écrans plats d'affichage. Ce procédé permet ainsi de corriger très simplement la forme approximative des micropointes obtenues jusqu'à ce jour et, en supprimant les dispersions de caractéristiques d'émission d'une pointe à l'autre, de permettre un niveau d'émission électronique très élevé et nettement accru par rapport à ceux de l'art antérieur, et donc de permettre la réduction de la tension d'alimentation nécessaire entre les grilles et les conducteurs cathodiques pour extraire les électrons. En somme, ce procédé consiste à choisir une méthode de réalisation des micropointes qui donne pour celles-ci une forme approximative (plus facile à réaliser sur de grandes surfaces et moins coûteuse) puis à nettoyer les micropointes et enfin à améliorer et homogénéiser leur rayon de courbure à l'aide, en 2719156 particulier, d'une gravure ionique réactive ou d'autres méthodes de gravures chimiques ou électrochimiques. A la sortie du traitement par ce procédé, une forte proportion de micropointes ont le même profil qui se rapproche du profil en cône idéal de la figure 5 et un état de surface très uniforme. La figure 6a est une courbe montrant l'émissivité des micropointes avant le traitement d'affinage (courbe en pointillé) et après le traitement d'affinage (courbe en trait plein). Sur ce graphique, la densité de courant en microampères par millimètre carré est portée en ordonnées et la tension grille- micropointes en volts est portée en abscisses. L'augmentation d'émissivité consécutive au traitement apparaît immédiatement comme étant considérable. On obtient donc effectivement des micropointes, pour lesquelles le rayon de courbure de l'extrémité est inférieur à quelques dizaines de nanomètres. La figure 6b montre l'émissivité (mêmes unités que sur la figure 6a) des micropointes après affinage, mais avant (courbe en pointillé) et après une deuxième étape de nettoyage (courbe en trait plein). On voit que cette deuxième étape de nettoyage réalisée après l'affinage permet encore d'améliorer l'émissivité d'un facteur important. Ce procédé de réalisation de sources d'électrons à micropointes permet à la fois d'uniformiser l'état de surface et d'affiner la géométrie des micropointes. Il permet ainsi, en réduisant fortement les dispersions de caractéristiques d'une pointe à l'autre et d'une source à l'autre, de pallier aux inconvénients énoncés ci-dessus, et de rendre plus facile la production de cathodes à micropointes ayant des 6 '2719156 caractéristiques uniformes et reproductibles, ainsi qu'un haut niveau d'émission. Mais la durée, pendant laquelle on réalise l'étape d'affinage, doit être contrôlée de façon très précise dans le cas o les micropointes sont constituées d'un seul métal, sensible à l'affinage, par exemple le molybdène. Ainsi, la grille 10a est géométriquement comprise entre ou délimitée par deux plans, un plan inférieur (I) et un plan supérieur (S) (voir figure 7a, sur laquelle, tout comme sur les figures 7b, 7c, 8a- c, les références 6, 8, 10a, 12 ont la même signification que sur les figures 1 à 5). Si la durée d'affinage est trop importante, le sommet de la pointe 18 peut rapidement se trouver, comme illustré sur la figure 7a, en- dessous du plan inférieur I de la grille 10a, ce qui est très défavorable à l'émission. Si la durée d'affinage est trop faible, le rayon de courbure n'est pas optimum (voir figure 7b) et l'effet recherché n'est pas atteint. En fait, avec la structure de micropointe classique, le temps d'affinage doit être suffisamment important pour obtenir le rayon de courbure optimum, mais malgré tout pas trop long pour que la pointe reste au-dessus du plan inférieur I de la grille (figure 7c). Exposé de l'invention L'invention a pour objet de proposer une structure de source d'électrons à micropointes pour laquelle le temps d'affinage soit beaucoup moins critique. L'invention a plus précisément pour objet une source d'électrons à micropointes comportant un système de conducteurs cathodiques, de grilles superposées avec 7 2719156 un isolant intermédiaire et de micropointes déposées dans des trous pratiqués dans les grilles et l'isolant, les grilles étant géométriquement comprises entre un plan inférieur et un plan supérieur, caractérisée en ce que les micropointes comportent respectivement au moins deux parties: une première partie de forme tronconique, de hauteur H, et constituée d'un premier matériau conducteur, - une deuxième partie, constituant une pointe conique déposée sur la première partie et étant constituée d'un second matériau conducteur, le premier et le second matériaux étant choisis de façon à ce que le second matériau soit apte à être affiné par une gravure sélective par rapport au premier matériau. On englobe également, dans le terme "matériau conducteur", les matériaux semi-conducteurs. L'intérêt de cette structure est que lorsque les micropointes sont constituées de deux parties, le temps d'affinage doit être suffisant pour obtenir le rayon de courbure optimum de la pointe, mais que, s'il est plus long, le sommet de la pointe reste toujours au-dessus du plan inférieur de la grille puisqu'il repose sur le matériau non attaqué ou peu attaqué. De préférence, la hauteur H est telle que le sommet de la première partie soit sensiblement au niveau du plan inférieur des grilles. L'invention s'applique en particulier à des sources dans lesquelles les micropointes ne sont pas déposées directement sur les conducteurs cathodiques mais par exemple sur une couche résistive intercalée entre les micropointes et les conducteurs cathodiques. Selon un exemple de réalisation, la première partie est en niobium (Nb), la deuxième partie est en 8 2719156 molybdène, ou en chrome, ou en silicium, ou en fer, ou en nickel. Brève description des figures De toute façon, les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels: - les figures 1 à 3 illustrent différentes étapes de formation de micropointes, selon un procédé connu de l'art antérieur, - la figure 4 représente schématiquement la forme des micropointes obtenues par un procédé connu, - la figure 5 représente schématiquement le profil en cône idéal souhaité, - les figures 6a et 6b illustrent l'émissivité des micropointes d'une part avant et après traitement d'affinage et d'autre part avant et après la seconde étape de nettoyage, - les figures 7a, 7b et 7c montrent schématiquement les formes obtenues pour une micropointe en un seul métal, dans le cas d'un affinage respectivement trop poussé, insuffisant et optimal, - les figures 8a à 8c illustrent le procédé d'affinage pour une micropointe en deux parties. Exemple détaillé de modes de réalisation La structure de la pointe selon l'invention est illustrée sur la figure 8a, et comporte: - une première partie ou base 20 qui a une forme tronconique, de hauteur H. Elle est constituée d'un premier matériau choisi de telle façon qu'il ne soit pas ou très peu attaqué par l'étape d'affinage 9 2719156 décrite ci-dessus. Ce matériau peut être par exemple du niobium, - une deuxième partie 22 qui constitue la pointe proprement dite. Elle est déposée directement sur la première partie. Elle est constituée d'un deuxième matériau sensible à l'étape d'affinage, par exemple du molybdène, ou du chrome (Cr), ou du silicium (Si), ou du fer (Fe), ou du nickel (Ni). Un procédé de réalisation d'une source d'électrons à micropointes ayant la structure ci-dessus peut être le suivant. D'abord, un procédé connu de formation de cathodes à micropointes émettrices d'électrons est mis en oeuvre. Un tel procédé est décrit par exemple dans le document FR-A-2 593 953 (Brevet américain correspondant: US-A-4 857 161) ou dans le document FR-A- 2 663 462. De façon résumée il comporte les étapes suivantes: - dépôt par pulvérisation cathodique sur le substrat 6, d'une couche d'oxyde de silicium 7 (voir figure 1), d'environ 100 nm, - dépôt par pulvérisation cathodique, sur la couche 7, d'une première couche conductrice en niobium dans laquelle seront réalisées les conducteurs cathodiques 8 (épaisseur environ 160 nm), - gravure de la première couche conductrice pour former des premières bandes conductrices parallèles ou conducteurs cathodiques 8, ces conducteurs pouvant être maillés, - dépôt éventuel d'une couche résistive en silicium de l'ordre de 1,5 Lxm, - dépôt chimique en phase vapeur (à partir des gaz de silane, phosphine, oxygène) d'une seconde couche isolante d'oxyde de silicium d'épaisseur environ 1 pm (12), 2719156 - dépôt, par évaporation sous vide, sur la couche d'oxyde de silicium, d'une troisième couche, conductrice, dans laquelle seront formées les grilles a (niobium, épaisseur environ 0,4 un), - ouverture de trous 16 (diamètre environ 1,3 pin) dans la troisième couche conductrice 10, par gravure ionique réactive (GIR) en utilisant un plasma de SF6, et dans la seconde couche 12 par gravure ionique réactive dans un plasma de CHF3 ou par attaque chimique dans une solution d'acide fluorhydrique et de fluorure d'ammonium. - dépôt d'une couche de nickel 23 (figure 2) par évaporation sous vide, sous incidence rasante par rapport à la surface de la structure. L'angle x formé entre l'axe d'évaporation et la surface de la couche a est voisin de 15 . La couche de nickel présente une épaisseur d'environ 150 nm, Ensuite, il y a formation des micropointes par un procédé dérivé du procédé décrit dans l'introduction de la présente demande, en liaison avec les figures 2 et 3 pour fabriquer des micropointes constituées d'un seul matériau. On commence par réaliser le dépôt d'une couche 18a par exemple en niobium sur la couche de nickel 23, par évaporation sous vide sous incidence normale, comme sur la figure 2. La hauteur du matériau déposé est contrôlée par tous moyens connus. On peut donc interrompre cette évaporation lorsque la hauteur H désirée du tronc de cône formant la base 20 est atteinte, et poursuivre ensuite l'évaporation avec le second matériau tel que du molybdène de façon à obtenir la deuxième partie 22. Après cette étape, on élimine la couche 23 et on forme les grilles 10a par gravure des bandes conductrices dans la couche conductrice. Dans certains cas, on réalise également des prises de contact sur les extrémités des conducteurs cathodiques. 11 2719156 L'ensemble a alors la forme globale sensiblement conique de la figure 8a. En fait, la hauteur H de la base 20 doit être suffisante pour que le sommet A du cône obtenu se situe au-dessus du plan inférieur de la grille 10a. De préférence, A se situera, après les opérations de dépôt qui viennent d'être décrites, au-dessus du plan supérieur de la grille 10a; à cet effet, la hauteur H sera sensiblement égale à l'épaisseur de l'isolant 12, c'est-à-dire dans cet exemple de réalisation, à la distance séparant le conducteur cathodique 8 du plan inférieur de la grille 10a. On peut ensuite procéder à des opérations de nettoyage et d'affinage. L'étape de nettoyage a pour fonction d'uniformiser l'état de surface avant toute autre étape. Cette étape de nettoyage peut comprendre deux sous-étapes: - un nettoyage chimique humide dans un bain de lessive (TFD4 à 10% dans de l'eau), à 60 C, assisté par ultrasons, le tout pendant une durée de 5 minutes environ, et/ou - un nettoyage par gravure ionique réactive dans un plasma d'oxygène, par exemple à l'aide d'un équipement vendu dans le commerce sous l'appellation NEXTRAL 550. Cette dernière opération qui dure une dizaine de minutes environ est faite par exemple avec une puissance de 250 Watts, une pression du plasma de 100 millitorrs et un débit de 100 cm3/mn. L'étape de nettoyage est suivie d'une étape d'affinage ou gravure des pointes, par exemple pour des pointes en molybdène par gravure ionique réactive dans un plasma SF6 (même équipement que celui mentionné ci- dessus). Cette étape permet l'élimination d'une couche 12 2719156 d'oxyde de molybdène qui peut s'être formée au moment du nettoyage sous plasma 02. Elle permet également une gravure de la deuxième partie des micropointes permettant de modifier leur forme et notamment de réduire leur rayon de courbure. Les conditions d'action du plasma d'hexafluorure de soufre sont par exemple les suivantes: l'opération dure environ 20 secondes avec une puissance de 400 W, un débit de 40 cm3/mn sous une pression du plasma de 30 millitorrs. D'autres procédés d'affinage des pointes peuvent être utilisés alternativement à celui décrit ci-dessus, par exemple par attaque chimique (ou électrochimique) contrôlée ou par bombardement ionique. Avantageusement, on peut réaliser en outre la deuxième étape de nettoyage chimique humide dans le bain de lessive mentionné ci-dessus, pendant une durée d'environ 30 minutes. Du fait du choix initial des matériaux dont sont constitués les parties 20 et 22, la seule partie attaquée par l'affinage est la partie 22. La structure obtenue par le procédé (figures 8b ou 8c) a la forme suivante: une première partie, sensiblement tronconique, de hauteur H, H est de préférence sensiblement égale à la distance séparant le conducteur cathodique 8 ou une éventuelle couche résistive du plan inférieur I de la grille 0la, c'est-à-dire sensiblement égale à l'épaisseur e de l'isolant 12; par exemple H sera comprise entre 0,8e et 1,le, - une deuxième partie conique, dont la base est de diamètre d inférieur au diamètre D de la section supérieure du tronc de cône 20. La durée pendant laquelle on réalise l'affinage doit être suffisante pour obtenir le rayon de courbure recherché (figure 8b), mais si cette durée est plus 13 2719156 longue, le sommet A' de la pointe reste toujours au- dessus du plan inférieur de la grille 10a, puisque la partie 22, attaquée par l'affinage, repose sur la partie 20, non attaquée par l'affinage. La pointe ne pourrait donc disparaitre qu'après un temps d'attaque nettement plus long. Selon un exemple de réalisation non limitatif: - l'isolant est en silice d'une épaisseur proche de 1.m, - la grille est en niobium (Nb) d'une épaisseur d'environ 0,4 yum; les trous dans la grille ont un diamètre de l'ordre de 1,4 pum, - le métal constituant la base 20 de la pointe est en Nb d'une épaisseur comprise entre 0,8 et 1,1 um, - la partie 22 est en molybdène d'une épaisseur suffisante pour constituer la pointe, par exemple 1 Dm avant affinage. L'affinage de cette partie peut se faire comme déjà décrit ci-dessus. Enfin, une cathode à micropointes obtenue par la méthode décrite dans la présente invention peut être associée à une structure comportant au moins une anode et un matériau cathodoluminescent pour réaliser un dispositif de visualisation tel que décrit dans les brevets US.4 857 161 (FR-2 593 953), US.4 940 916, US.5 225 820 (FR-2 633 763) ou US.5 194 780 (FR-A-2 663 462). 14 2719156 REVENDICATIONS 1. Source d'électrons à micropointes comportant un système de conducteurs cathodiques (8), de grilles (10a) superposées avec un isolant intermédiaire (12) et de micropointes (18) déposées dans des trous (16) pratiqués dans les grilles et l'isolant, les grilles étant géométriquement comprises entre un plan inférieur (I) et un plan supérieur (S), caractérisée en ce que les micropointes comportent respectivement au moins deux parties: - une première partie (20) de forme tronconique, de hauteur H, et constituée d'un premier matériau conducteur, - une deuxième partie, constituant une pointe conique déposée sur la première partie et étant constituée d'un second matériau conducteur, le premier et le second matériau étant choisis de façon à ce que le second matériau soit apte à être affiné par une gravure sélective par rapport au premier matériau. 2. Source d'électrons à micropointes selon la revendication 1, caractérisée en ce que la hauteur H de la première partie est telle que son sommet est sensiblement au même niveau que le plan inférieur (I) des grilles (10a). 3. Source d'électrons à micropointes selon l'une des revendications 1 ou 2, caractérisée en ce que la première partie (20) est en niobium (Nb). 4. Source d'électrons à micropointes selon l'une des revendications 1 à 3, caractérisée en ce que la deuxième partie est en molybdène (Mo), en silicium (Si), en chrome (Cr), en fer (Fe) ou en nickel (Ni). 5. Source d'électrons à micropointes selon l'une des revendications 1 à 4, caractérisée en ce que les micropointes ont été soumises à une étape de nettoyage. 2719156 6. Source d'électrons à micropointes selon l'une des revendications 1 à 5, caractérisée en ce que la deuxième partie des micropointes ont été soumises à une étape d'affinage par gravure superficielle.5 7. Dispositif de visualisation par cathodoluminescence, caractérisé en ce qu'il comprend une source d'électrons à micropointes selon l'une des revendications 1 à 6.